(57)【要約】【課題】薄形かつ小型で、安全な電池を提供することを目的とする。【解決手段】薄形電池は高分子合成樹脂基板、無機材料基板からなる絶縁基板１の上面に導電性金属からなる正極電極層２を備え、さらにその上面には起電層３が備えられる。起電層３は放射性の電離電子を発生するアクチノイド系物質を含有する活物質の粉末材と、酸化還元反応を伴う電気エネルギを発生する賦活物質を混合し、これを正極電極層２に薄膜状に被着して構成される。さらに起電層３の上部には多孔質セルロース膜、合成樹脂膜で形成される隔絶層４が備えられ、さらにその上部には導電性金属からなる負極電極層５が備えられる。正極電極層２と負極電極層５の間においては、起電層３内のアクチノイド系物質がα壊変するのに基づき、賦活物質に蓄電される電子が励起され、これにともない起電力が発生されることとなる。【選択図】    図１
2006190621.tif 000002
【特許請求の範囲】
【請求項１】
絶縁基板の上面に正極電極層を備え、該正極電極層の上面に放射性電子を発生するアクチノイド系物質を含有する活物質と酸化還元反応を伴う電気エネルギを発生する賦活物質とからなる起電層を備え、起電層の上部に間に隔絶層を備える状態で負極電極層を備えることとし、正極電極層と負極電極層間において起電層内のアクチノイド系物質がα壊変するのに基づき、賦活物質に蓄電される電子を励起し、起電力を発生可能としてなる薄形電池。
【請求項２】
上記起電層は、アクチニウム、トリウム、プロトアクチウム、ウラン、ネプツニウム、プルトニウム、アメリシウム、キュリウム、バークリウム、カルホルニウム、アインスタニウム、フェルミウム、メンデレビウム、ノーベリウム、ローレンシウムのいずれかのアクチノイド系物質の粉末材と、マンガン、活性炭、ニッケル化合物、リチウム化合物のいずれか賦活物質の粉末材とを混合し、これらにバインダを添加し、正極電極層の上面に配設させてなる請求項１に記載の薄形電池。
【請求項３】
上記起電層は、アクチニウム、トリウム、プロトアクチウム、ウラン、ネプツニウム、プルトニウム、アメリシウム、キュリウム、バークリウム、カルホルニウム、アインスタニウム、フェルミウム、メンデレビウム、ノーベリウム、ローレンシウムのいずれかのアクチノイド系物質の粉末材と、マンガン、活性炭、ニッケル化合物、リチウム化合物のいずれか賦活物質の粉末材とを混合して圧縮し、あるいはこれらを圧縮して焼成することで薄膜状とし、これを絶縁層上の正極電極層の上面に被着させて形成してなる請求項１に記載の薄形電池。
【請求項４】
上記隔絶層は、起電層から発生する電離電子を透過可能とし、かつ負極電極層との間を隔絶可能とする多孔質のセルロース膜、合成樹脂膜、ガラス繊維膜、その他の無機繊維膜のいずれかで形成してなる請求項１に記載の薄形電池。
【請求項５】
正極電極層は、高分子合成樹脂膜基板、無機材料基板のいずれかにより形成される絶縁基板の上面に、導電性金属を蒸着、スパッタリング、塗着、印刷のいずれかの方法により形成するものである請求項１に記載の薄形電池。
【請求項６】
絶縁層、正極電極層、起電層、隔絶層、負極電極層のそれぞれは、積層状態で全体可撓性を有するものとされ、ロール状に巻回されて連続成形され、あるいは帯状に連続成形される請求項１に記載の薄形電池。
【請求項７】
絶縁層、正極電極層、起電層、隔絶層、負極電極層のそれぞれは、積層状態で全体一枚の面材として形成され、これと任意の形状に切断して形成されるものである請求項１に記載の薄形電池。
【請求項８】
絶縁層上に備えられる正極電極層、起電層、隔絶層、負極電極層は、それぞれ絶縁層の上面において任意の形状に複数パターン形成されるものである請求項１に記載の薄形電池。
【請求項９】
任意の形状に複数パターン形成される薄形電池の正極電極層同士並びに負極電極層同士を相互に接続し、並列電池とした請求項８に記載の薄形電池。
【請求項１０】
任意の形状に複数パターン形成される薄形電池の隣接する電池の正極電極層と負極電極層を接続して、絶縁層上に直列の一または複数の電池を備えることとしてなる請求項８に記載の薄形電池。
【請求項１１】
絶縁層上に備えられる複数の電池を直列状態としてなる電池において、正極電極層と負極電極層の接続部分を複数備えることとし、これら複数の接続部分のうち２つを任意に選択し、所定の電圧値を得ることを可能としてなる請求項１０に記載の薄形電池。
【発明の詳細な説明】
【技術分野】
【０００１】
本発明はアクチニウム、トリウムなどアクチノイド系物質がα壊変する際に発生する電離電子のエネルギを利用した薄形電池に関する。
【０００２】
本発明の発明者は先に金属材あるいはカーボン材によりそれぞれ形成され、相互に離隔配置される正極体と負極体と、正極体と負極体の間の負極体側に配設され、正極体と負極体とを隔絶する隔絶層と、隔絶層の正極体側に配設され、放射性電子を発生するアクチノイド系物質を含有する活物質層と、からなり、該活物質層におけるアクチノイド系物質がα壊変するのに基づき、隔絶層を透過し、正極体と負極体間において起電力を発生可能とする従来と全く異なるタイプの画期的な電池に関する提案を行った。
【０００３】
【特許文献１】特願２００４−３３４９１０号
【０００４】
本出願の発明者は、上記電池に関する発明に関するアイデアを基本に、さらに薄形で利便性が高く小型で安全な電池の開発を行ったところである。
【発明の開示】
【発明が解決しようとする課題】
【０００５】
すなわち、本発明は薄形かつ小型で、安全な電池を提供することを目的としている。
【課題を解決するための手段】
【０００６】
上記目的を達成するため、本発明の請求項１は、絶縁基板の上面に正極電極層を備え、該正極電極層の上面に放射性電子を発生するアクチノイド系物質を含有する活物質と酸化還元反応を伴う電気エネルギを発生する賦活物質とからなる起電層を備え、起電層の上部に間に隔絶層を備える状態で負極電極層を備えることとし、正極電極層と負極電極層間において起電層内のアクチノイド系物質がα壊変するのに基づき、賦活物質に蓄電される電子を励起し、起電力を発生可能としてなる薄形電池としている。
【０００７】
また本発明の上記起電層は、アクチニウム、トリウム、プロトアクチウム、ウラン、ネプツニウム、プルトニウム、アメリシウム、キュリウム、バークリウム、カルホルニウム、アインスタニウム、フェルミウム、メンデレビウム、ノーベリウム、ローレンシウムのいずれかのアクチノイド系物質の粉末材と、マンガン、活性炭、ニッケル化合物、リチウム化合物のいずれか賦活物質の粉末材とを混合し、これらにバインダを添加し、正極電極層の上面に配設させてなる請求項１に記載の薄形電池としている。
【０００８】
また本発明の上記起電層は、アクチニウム、トリウム、プロトアクチウム、ウラン、ネプツニウム、プルトニウム、アメリシウム、キュリウム、バークリウム、カルホルニウム、アインスタニウム、フェルミウム、メンデレビウム、ノーベリウム、ローレンシウムのいずれかのアクチノイド系物質の粉末材と、マンガン、活性炭、ニッケル化合物、リチウム化合物のいずれか賦活物質の粉末材とを混合して圧縮し、あるいはこれらを圧縮して焼成することで薄膜状とし、これを絶縁層上の正極電極層の上面に被着させて形成してなる請求項１に記載の薄形電池としている。
【０００９】
また本発明の上記隔絶層は、起電層から発生する電離電子を透過可能とし、かつ負極電極層との間を隔絶可能とする多孔質のセルロース膜、合成樹脂膜、ガラス繊維膜、その他の無機繊維膜のいずれかで形成してなる請求項１に記載の薄形電池としている。
【００１０】
また本発明の正極電極層は、高分子合成樹脂膜基板、無機材料基板のいずれかにより形成される絶縁基板の上面に、導電性金属を蒸着、スパッタリング、塗着、印刷のいずれかの方法により形成するものである請求項１に記載の薄形電池としている。
【００１１】
また本発明の絶縁層、正極電極層、起電層、隔絶層、負極電極層のそれぞれは、積層状態で全体可撓性を有するものとされ、ロール状に巻回されて連続成形され、あるいは帯状に連続成形される請求項１に記載の薄形電池としている。
【００１２】
また本発明の絶縁層、正極電極層、起電層、隔絶層、負極電極層のそれぞれは、積層状態で全体一枚の面材として形成され、これと任意の形状に切断して形成されるものである請求項１に記載の薄形電池としている。
【００１３】
また本発明の絶縁層上に備えられる正極電極層、起電層、隔絶層、負極電極層は、それぞれ絶縁層の上面において任意の形状に複数パターン形成されるものである請求項１に記載の薄形電池としている。
【００１４】
また本発明の任意の形状に複数パターン形成される薄形電池の正極電極層同士並びに負極電極層同士を相互に接続し、並列電池とした請求項８に記載の薄形電池としている。
【００１５】
また本発明の任意の形状に複数パターン形成される薄形電池の隣接する電池の正極電極層と負極電極層を接続して、絶縁層上に直列の一または複数の電池を備えることとしてなる請求項８に記載の薄形電池としている。
【００１６】
また本発明の絶縁層上に備えられる複数の電池を直列状態としてなる電池において、正極電極層と負極電極層の接続部分を複数備えることとし、これら複数の接続部分のうち２つを任意に選択し、所定の電圧値を得ることを可能としてなる請求項１０に記載の薄形電池としている。
【発明の効果】
【００１７】
本発明は薄形かつ小型で、安全な電池を提供することができるという効果がある。
【発明を実施するための最良の形態】
【００１８】
先ず図１に基づき、本発明の実施形態に係る薄形電池の構造を説明する。図１に示す薄形電池は、絶縁基板１の上面に正極電極層２を備える。この電池の製造は、先ず、例えばポリカーポネート、塩化ビニルなどの高分子合成樹脂基板、あるいはアルミナ、絶縁セラミックなどの無機材料基板からなる絶縁基板１の上面に、正極電極層２を形成して行う。絶縁基板１の厚さはおよそ５０〜５００μｍ、正極電極層の厚さは２０〜１５０μｍ程度とされ、絶縁基板１に対する正極電極層２の形成は、アルミニウム、銅などの導電性金属を基板１に蒸着、スパッタリング、塗着、印刷などの方法により被着させて行うようにしている。
【００１９】
正極電極層２の上面には、薄膜状の起電層３が備えられ、該起電層３は放射性電子を発生するアクチノイド系物質を含有する活物質と、酸化還元反応を伴う電気エネルギーを発生する賦活物質とを混合し、これを電極層２の上面に成膜して形成される。起電層３の膜厚は１００〜５００μｍが適当とされ、この膜厚により、後述のように電池の起電エネルギーが決定されることとなる。
【００２０】
アクチノイド系物質としては、アクチニウム、トリウム、プロトアクチウム、ウラン、ネプツニウム、プルトニウム、アメリシウム、キュリウム、バークリウム、カルホルニウム、アインスタニウム、フェルミウム、メンデレビウム、ノーベリウム、ローレンシウムのいずれかを含む粉末材が用いられ、例えばトリウムなどを含む天然鉱石の粉末材などが使用される。一方賦活物質としては例えば、マンガン、活性炭、ニッケル化合物、リチウム化合物のいずれかの粉末材が用いられる。これらアクチノイド系物質を含む粉末材と賦活物質の粉末材の混合物に対しては、アクリル系の合成樹脂接着剤などのバインダを添加し、これを正極電極層２のの上面に薄膜状に圧縮状態で被着し、起電層３を形成させるようにしている。
【００２１】
また上記方法によることなく、例えば図２に示すようにアクチノイド系物質を含む粉末材、賦活物質の粉末材、さらにバインダの混合物６を治具７の中に充填し（図２（ａ）参照）、これを圧縮ロッド８で圧縮して（図２（ｂ）参照）、一枚の薄肉状の起電膜３を予め形成し（図２（ｃ）参照）、こうして形成された起電膜３を正極電極層２の上面に圧縮・被着して起電層３を形成するようにしてもよい。
【００２２】
加えて図２の（ｃ）に示すようにして膜状に形成された起電膜を焼成し、該起電膜を正極電極層２の上面に被着させることとしてもよい。この場合においてバインダは必ずしも必要としない。
【００２３】
さらに起電膜の形成方法としては、図３に示すようにアクチノイド系物質を含む粉末材、賦活物質の粉末材、さらにバインダの混合物６をホッパ９から下方のコンベア１０上に供給し、矢印Ａ方向に搬送させてスキージ１１で所定厚に圧縮して焼成炉１２へと供給して焼成する方法が考えられる。この方法によると焼成炉１２から順次焼成された所定厚の起電膜３が供給されることとなり、これをカッタ１３で所定寸法に切断し、起電膜３が連続生産可能となる。
【００２４】
こうして正極電極層２の上面において起電層３が形成され、該起電層３の上面には隔絶層４が備えられ、さらにその上部には負極電極層５が備えられる。起電層３の上面に対する隔絶層４の形成は、多孔質のセルロース膜、酢酸ビニルなどの合成樹脂膜、ガラス繊維膜、その他の無機繊維膜を起電層３の上面に被着することにより行われる。
【００２５】
さらに隔絶層４の上面に対する負極電極層５の形成は、隔絶層４の上面に対し、アルミニウム、銅などの導電性金属の薄膜を被着することにより行われる。
【００２６】
隔絶層４の膜厚としては１０〜５０μｍ、負極電極層５の膜厚としては２０〜１５０μｍ程度とされる。こうして正極電極層２と負極電極層５の間において起電力を発生可能とする薄形電池が形成させることとなるが、以下その原理を図６ないし図８に基づき、説明する。
【００２７】
本出願の発明者が、先に行った出願（特願２００４−３３４９１０号）で明らかにしたように、例えばアクチノイド系元素としての２３２９０Ｔｈは、α壊変しＨｅ原子からなるα線が放出される際、電離電子が放出される（図６参照）。Ｈｅ原子を放出させた２３２９０Ｔｈは、２２８８８Ｒａに変換されてβ壊変により２２８８９Ａｃへ、さらにβ壊変を繰り返して２２８９０Ｔｈへと壊変される。続いて２２８９０Ｔｈは、α壊変しＨｅ原子からなるα線が放出される際、電離電子を放出し、２１２８２Ｐｂに変換される（図６プロセス１参照）。
【００２８】
続いて２２８９０Ｔｈは、２２４８８Ｒａ→２２０８６Ｒｎ→２１６８４Ｐｏへと順次α壊変を繰り返えし、その都度Ｈｅ原子からなるα線が放出される際、各々電離電子が放出させることとなる（図６プロセス２参照）。
【００２９】
さらに２１２８２Ｐｂは、２１２８３Ｂｉ、２１２８４Ｐｏへとβ壊変を繰り返えして、２１２８４Ｐｏはさらにα壊変し、Ｈｅ原子からなるα線を放出して電離電子を放出し、２０８８２Ｐｂへと変換して、放射性物質の半減期に至るものとされている（図６プロセス３参照）。
【００３０】
こうした各プロセスにおいて発生するα並びにβ壊変においては、壊変する物質（例えばＴｈ、Ｒａ等）に近隣するＴｈやＲａも同様な壊変現象を誘発させることとなり、上記プロセス１ないし３と同様の破線Ａ枠内の物質の連鎖現象を近隣物質に対しても及ぼすこととなる（図６の各「Ａ連鎖」を参照）。
【００３１】
こうしたプロセス１ないし３のα壊変により、発生する放射性電子のエネルギを、発明者は電池として貯留するための研究を試行錯誤している過程で、図７に示すようなα壊変により発生する電離電子を、起電力に変換するための電池の原理を先の出願で開示するに至ったものである。
【００３２】
さらに本出願において発明者は、図１に示す薄形電池を発明するに至り、その内部の物理現象を説明すべく図７を示す。図７において１は絶縁基板、２は正極電極層、３は起電層、４は隔絶層、５は負極電極層である。起電層３においては活物質が備えられ、該活物質のアクチノイド系物質からは、例えばアクチノイド系物質が図６に示す２３２９０Ｔｈの場合、順次図６のＡ枠のα壊変が発生することとなり、それに伴ない、該物質からはヘリウム原子並びに電離電子が発生することとなる。ここで物質から飛出した電離電子は矢印に示すように、隔絶層４を透過する状態で負極電極層５側へ移動する。これは、放出電子がマイナス帯電し、かつ被放出側のアクチノイド物質が放出反作用によりプラス帯電することから、正極電極層２に対峙する負極電極層５に必然的に電離電子が収斂されることに基づく。
【００３３】
この結果、正極電極層２と負極電極層５間において起電力Ｅｖが発生し、アクチノイド系物質がα壊変する際に発生する電離電子のエネルギを利用し、全体薄形の電池とすることができる。
【００３４】
ここで起電層３においては、マンガン、活性炭、ニッケル化合物、リチウム化合物いずれかからなる賦活物質が図８に示すように備えられる。アクチノイド系物質からα壊変の度に発生する電離電子は、図７に示すように通常、発生の度に隔絶層４を透過して負極電極層５へと移動することとなるが、賦活物質をアクノイド系物質に含有させた場合、該賦活物質には電離電子を発生した後の陽イオンが滞留されることとなる。例えば図８に示すように賦活物質としての例えばカーボン結晶１４の各ホールの中においてＨｅ原子並びに電離電子が発生した後の陽イオン１５が滞留されることとなる。この結果、カーボン結晶１４（賦活物質）において、陽イオン１５を滞留させた蓄電部を形成することが可能となり、電圧、電流を安定化させ、起電力を高めた薄形電池を形成することが可能となる。
【００３５】
ここで、図８に示す賦活物質を含有した起電層３を備えた電池は、図７において正極電極層２と負極電極層５の間において外部電圧ＧＥｖを発生させると、図７に示す電離電子の放出方向を逆方向に外部電子が隔絶層４を透過する状態で起電層３へと導入される。すると該起電層３の例えば図８に示すカーボン結晶１４の各ホール内において、陽イオンに結合する状態で導入された外部電子が順次蓄電されることとなる。
【００３６】
この結果、賦活物質を含有してなる起電層３を備えた電池は、充電可能な電池としても利用可能とされる。
【００３７】
このように図１に示す薄形電池は、起電層３におけるアクチノイド系物質から放射性電子が発生し、アクチノイド系物質が壊変するのに基づき起電力が発生する。こうして発生した電気エネルギの電子は、酸化還元反応に伴い、電気エネルギを発生可能とするマンガン、活性炭、ニッケル化合物、リチウム化合物などからなる賦活物質の中に蓄電され、賦活物質のみからなる既存の電池に比べてより高い値の電流を出力する電池の提供を行うことが可能となる。
【００３８】
ここで、賦活物質とアクチノイド系物質を含有してなる活物質は、出力する電力に応じてその混合割合を調整すればよく、さらにより出力の高い起電エネルギを提供する場合には起電層３の層厚を大きくすることで可能となる。
【００３９】
なお、上記実施形態において、起電層３を形成するための起電膜の形成法として図３に示すコンベア１０による連続成形法を説明したが、図３に示すカッタ１３の部分に図４に示す型抜き装置１６を配設し、順次焼成された所定厚の起電膜３を該型抜き装置１６で所定形状に型抜きすることとしてもよい。
【００４０】
さらに図５は、絶縁基板１の上に正極電極層２を被着した薄形電池の基板１７の上面に所定の形状、構造からなる起電層３を適宜配設し、さらにこの上部に隔絶層４，負極電極層５を被着するための装置であり、図４の変形例に係る。すなわち、この装置では基板１７に対して、起電膜３を形成するための混合物６がスクリーン１８を透過する状態でパターン状に供給され、供給された混合物６は、基板１７に被着され、矢印Ａ方向に搬送されて焼成炉１２で順次焼成されることとなる。こうして基板１７上にパターン上に起電層３を配設し、これに隔絶層４並びに負極電極層５を被着させることで、薄形電池を備えたＩＣ基板を提供することも可能となる。
【００４１】
なお、図４、図５において、前記図３と同様の構成に係る部分は、同一符号をもって示すこととし、具体的な説明については図３と同様であるため省略する。
【実施例】
【００４２】
図９は上記実施形態に係る薄形電池の第１実施例を示す平面図である。この電池は矢印Ｂ方向に連続成形される絶縁基板１の上面にハート形の模様からなる正極電極層２、起電層３、隔絶層４、負極電極層５を順次積層させ、電池パターン１９を形成するようにしている。すなわち、電池パターン１９の各層２〜５は、基板１に対して膜成形され、これによって長尺状からなる帯状の薄形電池が生産可能となる。帯状に生産される電池は全体の厚みが１ｍｍ程度とされるため、全体可撓性を有するものとされ、矢印方向に生産される電池は順次ボビンに巻取る状態でロール状に巻回して連続形成し、出荷することも可能となる。
【００４３】
また図９のように帯状に連続形成される電池については、適宜の数量間隔で切断し、パターン形成される各電池パターン１９の正極電極層２と負極電極層５に端子を取着し、正極、負極の各端子を複数備えた所定形状の薄形電池を生産することも可能となる。この場合において、各電池パターン１９の正極電極層２同士、並びに負極電極層５同士を接続して連続成形される複数の電池パターン１９をもって１つの並列電池とすることも可能となる。その他の構成、作用は前記実施形態と同様につき説明を省略する。
【００４４】
図１０は上記実施形態薄形電池の第２実施例を示す平面図である。この電池は、一つの大きな面材からなる絶縁基板１の上面に六角形状の模様からなる正極電極層２、起電層３，隔絶層４、負極電極層５を順次積層させ、電池パターン２０を形成するようにしている。
【００４５】
隣接する各電池パターン２０の正極電極層２と負極電極層５の間のパターン２１で接続され、これにより絶縁基板１の上面に直接電池パターン２０が膜成形されることとなる。こうして全体一枚の面材に対し、各層２〜５を積層状態で形成される電池は、所定の数の電池パターンどとに任意の形状に切断し、所定の電圧・電流値からなる薄形電池を提供することが可能となる。
【００４６】
また図１０のように、各導線パターン２１で連続される電池パターン２０の所定の個数間位置の導線パターン２１に、接続端子パターン２２Ａ、２２Ｂ、２２Ｃ、２２Ｄを形成する。これにより、例えば端子２２Ａと端子２２Ｄからなる複数の電池パターン１９により構成される１つの直列の電池を、絶縁基板１上に備えた薄形電池の提供を行うことができる。
【００４７】
また端子２２Ａと端子２２Ｂ、端子２２Ｂと端子２２Ｃ、端子２２Ｃと端子２２Ｄをそれぞれ選択し、所定の電圧・電流促を得ることを可能とし、複数の電池パターンにより構成される３つの直列電池を、絶縁基板１上に備えた薄形電池の提供も併せて可能となる。その他の構成、作用は前記実施形態、実施例と同様につき説明を省略する。
【００４８】
図１１は、本発明の第３実施例である。図１１のパイプ状に形成された曲面外胴部２３において、その表面に絶縁基板１を備えることとし、さらにその表面にうず状の模様からなり、正極電極層２、起電層３、隔絶層４、負極電極層５を積層させた電池パターン２４を、矢印Ｃに示すように転写する状態で膜形成するようにしている。
【００４９】
この電池パターン２４が転写され、備えられた曲面胴部２３の反対側の外胴部や内胴部には、予めＩＣパターン（不図示）が備えられ、こうして曲面胴部２３に配設される各電池パターン２４は、該ＩＣパターンの電源として利用することも可能となる。
【図面の簡単な説明】
【００５０】
【図１】本発明の最良の実施形態に係る薄形電池の構造を示す図である。
【図２】起電層の形成プロセスの一例を示すプロセス図である。
【図３】起電層の他の形成プロセスを示すプロセス図である。
【図４】起電層の形成プロセスの変形例を示すプロセス図である。
【図５】起電層のその他の形成プロセスの変形例を示すプロセス図である。
【図６】本発明の背景原理に係るアクチノイド系物質を壊変プロセスを示す説明図である。
【図７】本発明の薄形電池内で発生する物理現象を示すモデル図である。
【図８】起電層内での賦活物質の機能を説明するモデル図である。
【図９】第１実施例に係る電池の平面図である。
【図１０】第２実施例に係る電池の平面図である。
【図１１】第３実施例に係る電池の斜視図である。
【符号の説明】
【００５１】
１    絶縁基板
２    正極電極層
３    起電層
４    隔絶層
５    負極電極層
６    混合物
７    治具
８    圧縮ロッド
９    ホッパ
１０  コンベア
１１  スキージ
１２  焼成炉
１３  カッタ
１４  カーボン結晶
１５  陽イオン
１６  型抜き装置
１７  基板（絶縁基板）
１８  スクリーン
１９，２０，２４  電池パターン
２１  導電パターン
２２Ａ，２２Ｂ，２２Ｃ，２２Ｄ  接続端子パターン
２３  外胴部
【図１】
2006190621.tif 000003
【図２】
2006190621.tif 000004
【図３】
2006190621.tif 000005
【図４】
2006190621.tif 000006
【図５】
2006190621.tif 000007
【図６】
2006190621.tif 000008
【図７】
2006190621.tif 000009
【図８】
2006190621.tif 000010
【図９】
2006190621.tif 000011
【図１０】
2006190621.tif 000012
【図１１】
2006190621.tif 000013